(57)【要約】【課題】  高温下で局所的な荷重が加わっても、長期的な形状安定性を有し、且つ、熱処理炉内外での急熱急冷による熱衝撃に強く、さらに大板化が容易な熱処理用セッターを提供する。【解決手段】  本発明の熱処理用セッターは、被熱処理材料を載置するための熱処理用セッターであって、結晶相としてβ−石英固溶体及びβ−スポジュメン固溶体を含有するＬｉ2Ｏ−Ａｌ2Ｏ3−ＳｉＯ2系結晶化ガラス板からなることを特徴とする。【選択図】図２
2006008488.tif 000002
【特許請求の範囲】
【請求項１】
被熱処理材料を載置するための熱処理用セッターであって、結晶相としてβ−石英固溶体及びβ−スポジュメン固溶体を含有するＬｉ2Ｏ−Ａｌ2Ｏ3−ＳｉＯ2系結晶化ガラス板からなることを特徴とする熱処理用セッター。
【請求項２】
Ｌｉ2Ｏ−Ａｌ2Ｏ3−ＳｉＯ2系結晶化ガラス板は、β−石英固溶体及びβ−スポジュメン固溶体を合量で８１〜９５質量％含有することを特徴とする請求項１記載の熱処理用セッター。
【請求項３】
β−石英固溶体及びβ−スポジュメン固溶体は、全結晶量に対し、各々５質量％以上含有されてなることを特徴とする請求項１又は２記載の熱処理用セッター。
【請求項４】
Ｌｉ2Ｏ−Ａｌ2Ｏ3−ＳｉＯ2系結晶化ガラス板は、３０〜７５０℃の温度範囲における平均線熱膨張係数が、−１０〜＋２０×１０-7／℃であることを特徴とする請求項１〜３のいずれかに記載の熱処理用セッター。
【請求項５】
Ｌｉ2Ｏ−Ａｌ2Ｏ3−ＳｉＯ2系結晶化ガラス板は、厚さ４ｍｍでの平均透過率が、波長１〜２μｍにおいて５０％以上であることを特徴とする請求項１〜４のいずれかに記載の熱処理用セッター。
【請求項６】
Ｌｉ2Ｏ−Ａｌ2Ｏ3−ＳｉＯ2系結晶化ガラス板は、質量％で、Ｌｉ2Ｏ  ２．５〜６％、Ａｌ2Ｏ3  １５〜３０％、ＳｉＯ2  ５５〜７０％、ＺｎＯ  ０〜４％、ＢａＯ  ０〜５％、ＴｉＯ2  １〜６％、ＺｒＯ2  ０〜４％、Ｐ2Ｏ5  ０〜５％、ＭｇＯ  ０〜３％、Ｎａ2Ｏ  ０〜４％、Ｋ2Ｏ  ０〜４の組成を含有することを特徴とする請求項１〜５のいずれかに記載の熱処理用セッター。
【請求項７】
被熱処理材料が、平面ディスプレイ用ガラス基板であることを特徴とする請求項１記載の熱処理用セッター。
【請求項８】
平面ディスプレイ用ガラス基板が、ＰＤＰ用ガラス基板であることを特徴とする請求項７記載の熱処理用セッター。
【請求項９】
被熱処理材料を載置する面の表面積が、１４０００ｃｍ2以上であることを特徴とする請求項１記載の熱処理用セッター。
【請求項１０】
被熱処理材料を載置する面の表面粗さＲａが、１．０μｍ以下であることを特徴とする請求項１記載の熱処理用セッター。
【請求項１１】
Ｌｉ2Ｏ−Ａｌ2Ｏ3−ＳｉＯ2系結晶性ガラス板を準備した後、７００〜９００℃の温度域で熱処理し、さらに８００〜１２００℃の温度域で熱処理することによって、内部にβ−石英固溶体及びβ−スポジュメン固溶体を析出させることを特徴とする熱処理用セッターの製造方法。
【請求項１２】
Ｌｉ2Ｏ−Ａｌ2Ｏ3−ＳｉＯ2系結晶性ガラス板は、質量％で、Ｌｉ2Ｏ  ２．５〜６％、Ａｌ2Ｏ3  １５〜３０％、ＳｉＯ2  ５５〜７０％、ＺｎＯ  ０〜４％、ＢａＯ  ０〜５％、ＴｉＯ2  １〜６％、ＺｒＯ2  ０〜４％、Ｐ2Ｏ5  ０〜５％、ＭｇＯ  ０〜３％、Ｎａ2Ｏ  ０〜４％、Ｋ2Ｏ  ０〜４の組成を含有することを特徴とする請求項１１記載の熱処理用セッターの製造方法。
【請求項１３】
複数枚の熱処理用セッターを、スペーサを介して棚状に積み重ね、各熱処理用セッターの上にガラス基板を載置した状態で熱処理するガラス基板の熱処理方法であって、前記熱処理用セッターは、結晶相としてβ−石英固溶体及びβ−スポジュメン固溶体を含有するＬｉ2Ｏ−Ａｌ2Ｏ3−ＳｉＯ2系結晶化ガラス板からなることを特徴とするガラス基板の熱処理方法。
【請求項１４】
ガラス基板が、平面ディスプレイ用ガラス基板であることを特徴とする請求項１３記載のガラス基板の熱処理方法。
【請求項１５】
平面ディスプレイ用ガラス基板が、ＰＤＰ用ガラス基板であることを特徴とする請求項１４記載のガラス基板の熱処理方法。
【請求項１６】
熱処理用セッターは、ガラス基板を載置する面の表面積が、１４０００ｃｍ2以上であることを特徴とする請求項１３〜１５のいずれかに記載のガラス基板の熱処理方法。
【請求項１７】
熱処理用セッターは、ガラス基板を載置する面の表面粗さ（Ｒａ）が、１．０μｍ以下であることを特徴とする請求項１３〜１６のいずれかに記載のガラス基板の熱処理方法。
【発明の詳細な説明】
【技術分野】
【０００１】
本発明は、ガラス基板等の材料（被熱処理材料）を載置した状態で加熱炉内に送給される矩形平板状の熱処理用セッターに関するものである。
【背景技術】
【０００２】
近年、表示デバイスの多様化が進む中で、大画面の平面ディスプレイが注目されている。その代表格であるプラズマディスプレイパネル（以下、ＰＤＰと称す）の製作に使用されるガラス基板は、厚み２．８ｍｍ程度の薄肉平板状のソーダライム系ガラス板から形成されるのが通例である。このガラス基板の表面には、電極や絶縁層等の回路パターンを形成するためにペーストが塗布されると共に、その塗布されたペーストをガラス基板に定着させるために加熱炉において５００〜７００℃程度の温度域で熱処理される。
【０００３】
上記の熱処理は、生産効率と省エネルギーの観点から、一般的にローラーハースキルン炉で実施されている。ローラーハースキルン炉は、複数本のローラーをガラス基板の搬送方向に並べて配置することにより構成した搬送手段（ローラーコンベア）を備えている。この際、ガラス基板をローラーコンベア上で搬送すると、ガラス基板に反りや歪みが発生したり、表面に傷が付く虞れがある。そのため図１に示すように、ガラス基板１０を、矩形平板状のセッター１１の上に載置し、炉内に設置された多数のローラー１２上をセッター１１が移動するようにしてガラス基板１０を搬送するようにしている。
【０００４】
この熱処理に用いられるセッターは、繰り返し何度も使用され、しかも昇温、焼成、冷却の熱サイクルが短時間の間に繰り返されるため、耐熱衝撃性に優れていることが要求される。
【０００５】
また特にＰＤＰ用のガラス基板は、比較的軟化変形しやすい特性を有している。そのため熱処理時にセッターが変形すると、その変形に沿って、ガラス基板も変形し、平坦度が低下する。ガラス基板の平坦度が低下すると、電極や絶縁層等の回路パターンの配置にズレが生じ、表示性能が低下する。そのためセッターには、ガラス基板を載せる載置面が、平坦且つ平滑であり、焼成時における寸法変化が極力小さいこと、すなわち形状安定性に優れることが要求される。さらにＰＤＰは、益々大型化する傾向にあり、それに使用するガラス基板も大型化しており、それに伴いセッターも大型化しなければならない。
【０００６】
従来より熱処理用セッターとしては、ＳｉＣ質セラミックからなるセッターが提案されている。（例えば特許文献１）しかしＳｉＣ質セラミックは、セッターとして用いるには、熱膨張係数が高く、耐熱衝撃性が低いという欠点がある。また製造の際、セラミックを焼結させるための温度範囲が狭いため、温度管理が非常に難しい。さらに大板化すると、乾燥や焼成時に亀裂が発生しやすいため、工業生産には不向きである。
【０００７】
また焼結後のＳｉＣ質セラミックは、表面の算術平均粗さＲａが比較的大きい。このような材料をＰＤＰ等のガラス基板の熱処理用セッターとして用いると、ガラスとセラミックの硬度差から、両者の接触面の摩擦によって、ガラス基板表面に擦り傷が発生しやすい。この擦り傷の発生は、ガラス基板が大板化するほど顕著になる。そのため従来からＳｉＣ質セラミックの表面を研磨して平坦化することが提案されている。（例えば特許文献２）
しかしＳｉＣ質セラミックは、硬度が高く、加工性にも劣るため、機械加工には長時間を要する。さらにＳｉＣ質セラミックを加工するための工具の消耗が激しいため、生産性や製造コストの面で好ましくない。
【０００８】
このような事情から、大板のガラス基板のセッターとして、低膨張の結晶化ガラスを使用することが提案されている。（例えば特許文献３）
【特許文献１】特開２００２−１３７９２９号公報
【特許文献２】特開２００２−２７４９４６号公報
【特許文献３】特開２００２−１６０９３１号公報
【発明の開示】
【発明が解決しようとする課題】
【０００９】
低膨張の結晶化ガラスは、熱膨張係数がゼロに近いため、耐熱衝撃性に優れており、熱変形が起こり難い。またＳｉＣ質セラミックに比べて、大板化するのが容易である。さらに加工性に優れ、比較的容易に表面を平滑面にすることができる。
【００１０】
ところでガラス基板の熱処理効率を向上するためには、一度にできるだけ多くのガラス基板を熱処理炉内に投入することが望ましい。そのため複数枚のセッターを、スペーサーを介して棚状に積み重ね、各セッター上にガラス基板を載置し、この状態で熱処理炉内に投入する方法が知られている。例えば図２に示すように２枚のセッター１３、１４を準備し、一方のセッター１３の上面四隅近傍に棒状（例えば円柱状）のスペーサ１５を立て、各スペーサ１５上に、他方のセッター１４を載置し、２枚のセッター１３、１４を棚状に積み重ねてから、各々のセッター１３、１４の上面中央部にガラス基板１６、１７を載置する方法が知られている。
【００１１】
この方法によると、上下段の各セッター１３、１４の間には、一定の空隙が形成されることになり、この空隙によって、熱処理炉内において雰囲気の自由な流通が実現する。その結果、各ガラス基板１６、１７を均等に熱処理することが可能となる。
【００１２】
しかしながら、上段のセッター１４は、その四隅がスペーサ１５によって点支持されているだけであるため、図３（ａ）に示すように上段のセッター１４の自重と、その上に載置されたガラス基板１７の荷重によって、上段のセッター１４の中央部が下方に垂れるように反りやすく、平坦性を維持することが困難である。またローラーコンベアの種類によっては、下段のセッター１３が反ることもある。すなわち図３（ｂ）に示すように玉付きローラー１８を備えた加熱炉の場合には、ローラー１８と下段のセッター１３は、やや中央寄りで当接することになり、しかも下段のセッター１３の両端には、上段のセッター１４と、その上に載置されたガラス基板１７の荷重が加わることになるため、下段のセッター１３の中央部が上方に突出するように反ることがある。
【００１３】
このように一旦セッターに反りが発生すると、二度と平坦な形状に復元することはない。そして反りが生じたセッター上にＰＤＰに用いられるようなガラス基板を載置して熱処理を行うと、ガラス基板が軟化してセッターの表面形状に沿って形状変化するため、ガラス基板にも反りが発生する。特に大型のガラス基板を熱処理するために用いられるセッターは、大板で面積が広いため、中央部の反りが大きくなり、ガラス基板の反りが一層顕著となる。
【００１４】
本発明の目的は、高温下で局所的な荷重が加わっても、長期的な形状安定性を有し、且つ、熱処理炉内外での急熱急冷による熱衝撃に強く、さらに大板化が容易な熱処理用セッターを提供することである。
【課題を解決するための手段】
【００１５】
上記技術的課題を解決するためになされた本発明の熱処理用セッターは、被熱処理材料を載置するための熱処理用セッターであって、結晶相としてβ−石英固溶体及びβ−スポジュメン固溶体を含有するＬｉ2Ｏ−Ａｌ2Ｏ3−ＳｉＯ2系結晶化ガラス板からなることを特徴とする。
【００１６】
また本発明の熱処理用セッターの製造方法は、Ｌｉ2Ｏ−Ａｌ2Ｏ3−ＳｉＯ2系結晶性ガラス板を準備した後、７００〜９００℃の温度域で熱処理し、さらに８００〜１２００℃の温度域で熱処理することによって、内部にβ−石英固溶体及びβ−スポジュメン固溶体を析出させることを特徴とする。
【００１７】
また本発明のガラス基板の熱処理方法は、複数枚の熱処理用セッターを、スペーサを介して棚状に積み重ね、各熱処理用セッターの上にガラス基板を載置した状態で熱処理するガラス基板の熱処理方法であって、前記熱処理用セッターは、結晶相としてβ−石英固溶体及びβ−スポジュメン固溶体を含有するＬｉ2Ｏ−Ａｌ2Ｏ3−ＳｉＯ2系結晶化ガラス板からなることを特徴とする。
【発明の効果】
【００１８】
本発明の熱処理用セッターは、結晶相としてβ−石英固溶体及びβ−スポジュメン固溶体を含有するＬｉ2Ｏ−Ａｌ2Ｏ3−ＳｉＯ2系結晶化ガラス板（Ｌｉ2Ｏ、Ａｌ2Ｏ3及びＳｉＯ2を必須成分として含有する結晶化ガラス板）から形成されてなるため、高温下で局所的な荷重が加わっても、長期的な形状安定性を有し、且つ、熱処理炉内外での急熱急冷による熱衝撃に強く、さらに大板化が容易である。そのため大板のＰＤＰ用ガラス基板の熱処理用セッターとして好適である。
【発明を実施するための最良の形態】
【００１９】
本発明の熱処理用セッターは、Ｌｉ2Ｏ−Ａｌ2Ｏ3−ＳｉＯ2系の結晶化ガラス板から形成される。Ｌｉ2Ｏ−Ａｌ2Ｏ3−ＳｉＯ2系の結晶性ガラスは、所定の条件で熱処理することによって、負膨張或いは低膨張性の結晶相であるβ−石英固溶体やβ―スポジュメン固溶体が析出し、この結晶の持つ熱膨張挙動を材料全体に反映させることができる。そのため結晶化ガラスの熱膨張係数を低下させることができ、耐熱衝撃性や形状安定性に優れた材料となる。
【００２０】
以下に、結晶相として、β−石英固溶体とβ−スポジュメン固溶体を同時に含有する利点を説明する。
【００２１】
β−石英固溶体は、負の熱膨張係数を有するため、β−石英固溶体を含む結晶化ガラスは、熱膨張係数をゼロに近づけることができる。そのため、この結晶化ガラスは、耐熱衝撃性や形状安定性に優れた材料となる。またβ−スポジュメン固溶体は、結晶化ガラスが高温下で局所的な荷重を受けた時の変形を防止するのに有効である。結晶化ガラスが、高温下の局所的な荷重に対して変形する理由は、結晶化ガラス内部のガラス相が軟化変形するためである。従って、結晶化ガラスの変形を抑えるためには、ガラス相の割合を減らし、結晶相の割合を増やせば良い。β−スポジュメン固溶体は、β−石英固溶体に比べ、結晶粒子が大きく成長しやすいため、比較的容易に結晶量を増やすことができる。また結晶粒子が大きくなるほど、熱処理によってガラス相が軟化変形する時に、物理的な障害となって、変形の進行を抑える働きをする。β−石英固溶体とβ−スポジュメン固溶体を同時に含有する結晶化ガラスは、両結晶の長所を満足するものとなる。β−石英固溶体及びβ−スポジュメン固溶体は、合量で８１〜９５質量％、好ましくは８５〜９５質量％にすべきである。尚、本発明においては、上記の効果を損なわない限り、β−石英固溶体やβ−スポジュメン固溶体以外の結晶を析出しても構わない。
【００２２】
またβ−石英固溶体及びβ−スポジュメン固溶体は、全結晶量に対し、各々５質量％以上（好ましくは１０質量％）含有されてなると、特に優れた耐熱衝撃性と変形抑制効果が得られる。
【００２３】
また本発明で使用するＬｉ2Ｏ−Ａｌ2Ｏ3−ＳｉＯ2系結晶化ガラスは、３０〜７５０℃における平均線熱膨張係数が、−１０〜＋２０×１０-7／℃の範囲にあれば、結晶化ガラスの耐熱衝撃性が向上し、熱処理時に結晶化ガラスの内部に温度差が発生しても、熱膨張差で割れ難くなる。特に３０〜７５０℃における平均線熱膨張係数が、−５〜＋１５×１０-7／℃の範囲にあれば、非常に優れた耐熱衝撃性が得られる。
【００２４】
また本発明のＬｉ2Ｏ−Ａｌ2Ｏ3−ＳｉＯ2系結晶化ガラス板は、β−スポジュメン固溶体のみを含有する結晶化ガラスに比べて、高い赤外線透過率を有する。より具体的には、厚さ４ｍｍでの平均透過率が、波長１〜２μｍにおいて、５０％以上となる。この平均透過率が５０％以上（より好ましくは５５％以上）であれば、セッターを透過する熱線が多く、ガラス基板を効率良く、且つ均一に加熱することができる。
【００２５】
また本発明の熱処理用セッターは、被熱処理材料を載置する面の表面粗さ（Ｒａ）が１．０μｍ以下であることが好ましい。その理由は、上記表面粗さが１．０μｍより大きくなると、セッターと被熱処理材料との間に生じた摩擦によって、被熱処理材料の表面に擦り傷が入りやすくなるからである。特に被熱処理材料がＰＤＰ用ガラス基板のように大板である場合は、セッターとガラス基板との接触面積が大きくなり、擦り傷がより発生しやすくなるため好ましくない。この表面粗さのより好ましい範囲は０．７μｍ以下、さらに好ましい範囲は０．５μｍ以下である。
【００２６】
また本発明の熱処理用セッターは、被熱処理材料を載置する面（一方の面）の表面積が１４０００ｃｍ2以上である場合に、形状安定性（反り防止）の効果が顕著に発揮される。また、このような表面積の大きい熱処理用セッターは、ＰＤＰ用ガラス基板を載置するのに適している。上記表面積の好ましい範囲は、２００００ｃｍ2以上、より好ましい範囲は、２２０００ｃｍ2以上である。尚、本発明の熱処理用セッターは、一方の面のみを載置面にしても良いし、両方の面（表面と裏面）を載置面として使用しても良い。また熱処理用セッターの厚みは、２〜１０ｍｍ程度が適当であるが、強度面を考慮すると、表面積が大きくなるに伴って、厚みも大きくすることが好ましい。具体的には、上記表面積が１４０００ｃｍ2以上の場合には、４ｍｍ以上（好ましくは５ｍｍ以上）の厚みが適している。
【００２７】
また本発明におけるＬｉ2Ｏ−Ａｌ2Ｏ3−ＳｉＯ2系結晶化ガラス板は、質量百分率で、ＳｉＯ2  ５５〜７０％、Ａｌ2Ｏ3  １５〜３０％、Ｌｉ2Ｏ  ２．５〜６％、ＺｎＯ  ０〜４％、ＢａＯ  ０〜５％、ＴｉＯ2  １〜６％、ＺｒＯ2  ０〜４％、Ｐ2Ｏ5  ０〜５％、ＭｇＯ  ０〜３％、Ｎａ2Ｏ  ０〜４％、Ｋ2Ｏ  ０〜４％の組成を含有することが好ましい。
【００２８】
Ｌｉ2Ｏ−Ａｌ2Ｏ3−ＳｉＯ2系結晶化ガラス板の組成範囲を上記のように限定した理由は、次のとおりである。
【００２９】
ＳｉＯ2は、ガラスのネットワークフォーマーであると共に、β−スポジュメン固溶体の結晶を構成する成分であるが、その含有量が５５％より少ないと、ガラスが失透しやすくなり、化学的耐久性も低下する。一方、７０％より多いと、ガラスの溶解性が低下する。ＳｉＯ2の好ましい含有量は、６０〜７０％である。
【００３０】
Ａｌ2Ｏ3も、結晶を構成する成分であるが、１５％より少ないと、ガラスの溶解性が低下する。一方、３０％より多いと、ガラスが失透しやすくなり、化学的耐久性が低下する。Ａｌ2Ｏ3の好ましい含有量は、１５〜２５％である。
【００３１】
Ｌｉ2Ｏも、結晶を構成する成分であるが、２．５％より少ないと、所望の結晶が析出し難くなる。一方、６％より多いと、ガラスの化学的耐久性が低下する。Ｌｉ2Ｏの好ましい含有量は、３〜５％である。
【００３２】
ＺｎＯは、結晶を析出させやすくする成分であるが、４％より多いと、ガラスが失透しやすくなるため、ガラスの徐冷時や結晶化時に、熱処理のコントロールが困難となる。ＺｎＯの好ましい含有量は、０〜３％である。
【００３３】
ＢａＯは、ガラスの溶解性を向上し、失透物の発生を防止するための成分であるが、５％より多いと、所望の結晶量が得られがたく、また熱膨張係数が高くなって、熱的特性が低下する。ＢａＯの好ましい含有量は、０〜４％である。
【００３４】
ＴｉＯ2は、核形成剤として作用する成分である。その含有量が１％より少ないと、結晶化が安定して起こらず、結晶が粗大になり、その結果、化学的耐久性が低下する。一方、６％より多いと、色調が褐色となり、透明性が損なわれる。ＴｉＯ2の好ましい含有量は、１〜５％である。
【００３５】
ＺｒＯ2も核形成剤として作用する成分であるが、溶解し難いため、多量に含有することは好ましくない。特に４％より多いと、ガラス中に失透物が発生しやすくなる。ＺｒＯ2の好ましい含有量は、０〜３％である。
【００３６】
Ｐ2Ｏ5は、ＺｒＯ2の難溶解性を著しく改善する成分であるが、５％より多いと、ガラスが分相しやすくなって均一なガラスが得られ難くなる。Ｐ2Ｏ5の好ましい含有量は、０〜３％である。
【００３７】
ＭｇＯは、結晶を析出しやすくする成分であるが、３％より多いと、熱膨張係数が大きくなりすぎる。ＭｇＯの好ましい含有量は、０〜２％である。
【００３８】
Ｎａ2ＯとＫ2Ｏは、ガラスの溶解性を向上させる成分であるが、各々４％より多いと、化学的耐久性が著しく低下する。また、これらの成分の合量が７％より多いと、結晶性が悪くなると共に、熱膨張係数が高くなりすぎるため好ましくない。
【００３９】
また本発明では、上記成分以外にも、Ａｓ2Ｏ3、Ｓｂ2Ｏ3、ＣａＯ、ＰｂＯ等の成分を、各々２％まで含有させることによって、ガラスの溶解性、作業性、均一性等を向上させることができる。但し、Ａｓ2Ｏ3は、環境負荷物質であるため、極力使用を避けるべきである。さらにガラスの安定性を改善するため、Ｆ2、Ｃｌ2、ＳＯ3、Ｆｅ2Ｏ3の群から選択される一種、又は２種以上を、合量で０．５％まで含有させることができる。
【００４０】
本発明の熱処理用セッターは、Ｌｉ2Ｏ−Ａｌ2Ｏ3−ＳｉＯ2系結晶性ガラス板を準備した後、７００〜９００℃の温度域で熱処理（一次熱処理）し、さらに８００〜１２００℃の温度域で熱処理（二次熱処理）することによって製造することができる。
【００４１】
Ｌｉ2Ｏ−Ａｌ2Ｏ3−ＳｉＯ2系結晶性ガラス板を製造するには、所望の組成を有するガラスとなるようにガラス原料を調合した後、溶融炉に投入し、１５００〜１６５０℃で、１０〜２０時間溶融し、次いでロールアウト法やプレス法等で、所望の寸法の板状ガラスに成形し、徐冷すれば良い。また一次熱処理の時間を３０〜１８０分間に設定し、二次熱処理の時間を１０〜１８０分間に設定することが好ましい。また必要に応じて、表面（載置面）を平滑にするため研磨したり、端面やコーナー部の欠けや割れを防止するため面取りや角採りを行っても良い。
【００４２】
また本発明の熱処理用セッターを用いてガラス基板を熱処理する場合、スペーサを介して棚状に積み重ね、各熱処理用セッターの上にガラス基板を載置した状態で熱処理すると、生産効率が向上するため好ましい。
【００４３】
この場合、熱処理用セッターの所定箇所に凹みを形成し、その凹みにスペーサを嵌合したり、熱処理用セッターの所定箇所にスペーサを固着すると、セッターの倒壊や位置ずれが防止されるため好ましい。またスペーサは、熱処理用セッターを一定の間隔で保持できるものであればいずれも使用可能であり、形状としては、円柱状、角柱状、板状、球状等が適しており、材料としては、セラミック、結晶化ガラス、金属、窒化物等が適している。
【実施例】
【００４４】
以下、実施例に基づいて本発明を説明する。
【００４５】
まず質量百分率で、ＳｉＯ2  ６５．９％、Ａｌ2Ｏ3  ２２．０％、ＭｇＯ  ０．１％、Ｌｉ2Ｏ  ４．０％、Ｎａ2Ｏ  ０．５％、Ｋ2Ｏ  ０．５％、Ｐ2Ｏ5  １．５％、ＺｒＯ2  ２．５％、ＢａＯ  ０．５％、ＴｉＯ2  ２．０％、Ａｓ2Ｏ3  ０．５％の組成となるようにガラス原料を調合し、白金ルツボを用いて１５８０℃で１６時間溶解した後、カーボン台上に流し出し、ローラー成形することによって４ｍｍ厚の板状ガラスを作製した。
【００４６】
次いで、この板状ガラスを３００℃／時の速度で７８０℃（一次熱処理温度）まで昇温し、その温度で１２０分間保持して核形成を行った後、さらに８０℃／時の速度で、次の表１に示す温度（二次熱処理温度）まで昇温し、各温度で６０分間保持することによって結晶を析出させた。
【００４７】
こうして得られた結晶化ガラスについて、結晶相と結晶量、波長１〜２μｍにおける平均透過率、熱膨張係数、表面粗さ（Ｒａ）、及び変形量を調べ、その結果も表１に示した。尚、表中のβ−Ｓは、β−スポジュメン固溶体を意味し、β−Ｑは、β−石英固溶体を意味している。
【００４８】
【表１】
2006008488.tif 000003
【００４９】
表１から明らかなように、実施例１〜３は、いずれも結晶相としてβ−石英固溶体とβ−スポジュメン固溶体を析出していた。また１〜２μｍにおける平均透過率が６０％以上、熱膨張係数が−３〜＋８×１０-7／℃、表面粗さ（Ｒａ）が０．２であった。さらに変形量は、１３×１０-4％以下であった。
【００５０】
一方、比較例１は、β−石英固溶体を析出し、変形量が４５×１０-4％であり、実施例に比べて大幅に変形した。
【００５１】
尚、表中の結晶相は、粉末Ｘ線回折法（株式会社リガク製ＲＩＮＴ２１００）によって確認し、結晶量は、上記粉末Ｘ線回折法により得られた回折パターンから、ピーク面積法を用いて算出した。
【００５２】
平均透過率は、試料ガラスを所定寸法に加工し、厚みが４ｍｍとなるように両面を研磨した後、分光光度計（島津製ＵＶ２５００ＰＣ）を用いて測定した。
【００５３】
熱膨張係数は、差動検出式相対膨張計を用いて、３０〜７５０℃の温度における平均線熱膨張係数を測定した。
【００５４】
表面粗さ（Ｒａ）は、触針式表面粗さ計（ＪＵＫＩ株式会社製ＪＰ７２００Ｆ）を用いた測定した。
【００５５】
変形量は、次の方法で求めた。まず各試料ガラスから、幅５ｍｍ、長さ７５ｍｍ、厚さ２．５ｍｍの試験体を切り出した。次に図４に示すように、定盤１９上に間隔６０ｍｍで平行に配置した２本の支持棒２０、２１の上に試験体２２を載置した。次に、この試験体２２の中心部に、５００ｇの錘２３をつり下げ、垂直荷重を加えた状態で、７５０℃で２４時間加熱した。変形量は、加熱後の試験体２２の中心変形量を測定し、その値を次式に代入して算出した。
【００５６】
変形量＝（中心変形量／（試験体の長さ）2×１００）
また実施例１と同じ条件で、長さ１７００ｍｍ、幅１３００ｍｍ、厚み５ｍｍの結晶化ガラス板（熱処理用セッター）を２枚作製し、図２に示すように、一方のセッターの上面四隅近傍にスペーサを立て、その上に他方のセッターを棚状に積み重ね、各セッターの上に４２インチ用ＰＤＰ用ガラス基板（日本電気硝子株式会社製ＰＰ−８）を載置し、６００℃で１０００時間熱処理したところ、セッターやガラス基板に形状変化は認められなかった。
【産業上の利用可能性】
【００５７】
本発明の熱処理用セッターは、各種の平面ディスプレイに用いられるガラス基板を熱処理するためのセッターとして適しており、特に大面積のＰＤＰ用ガラス基板のセッターとして好適である。
【図面の簡単な説明】
【００５８】
【図１】熱処理用セッターの使用状態を示す斜視図である。
【図２】２枚の熱処理用セッターの上にガラス基板を載置した状態を示す斜視図である。
【図３】熱処理用セッターに反りが生じた状態を示す説明図である。
【図４】試験体（結晶化ガラス板）の変形量の測定方法を示す説明図である。
【符号の説明】
【００５９】
１０、１６、１７  ガラス基板
１１、１３、１４  熱処理用セッター
１２  ローラー
１５  スペーサ
１８  玉付きローラー
１９  定盤
２０、２１  支持棒
２２  試験体
２３  錘
【図１】
2006008488.tif 000004
【図２】
2006008488.tif 000005
【図３】
2006008488.tif 000006
【図４】
2006008488.tif 000007